Способ изготовления подкладки для сварки из алюминидов железа
METHOD OF PRODUCING LINER FROM IRON ALUMINIDES FOR WELDING

Изобретение относится к сварке, в частности к способу изготовления подкладки для сварки изделий с затрудненными условиями удаления подкладки после сварки.
Известен способ изготовления подкладки для сварки (СПОСОБ ИЗГОТОВЛЕНИЯ ПОДКЛАДКИ ДЛЯ СВАРКИ. Патент РФ №96117577. Заявка: 96117577/02, 05.09.1996 Опубликовано: 27.04.1998), при котором заготовку из меди покрывают слоем никеля толщиной 7-12 мкм, затем слоем хрома толщиной 20-25 мкм, после чего выполняют термическую обработку путем выдержки при 980-1000°C. Недостатком данной подкладки является высокая трудоемкость или невозможность ее удаления при сварке изделий с затрудненными условиями удаления подкладки после сварки.
Техническим результатом способа является упрощение процесса удаления подкладки и расширение области применения подкладок при сварке изделий с затрудненными условиями удаления их после сварки.
Сущность предлагаемого способа заключается в том, что заготовку подкладки для сварки нужной формы и размера получают литьем.
2
5
В отличие от прототипа заготовку получают из алюминида железа FeAl.
2
5
Такая совокупность новых признаков с известными позволяет упростить процесс удаления подкладки и расширить область применения подкладок при сварке изделий с затрудненными условиями удаления их после сварки, так как подкладки из сплава на основе алюминида железа FeAl самопроизвольно разрушаются в течение 2-4 дней.
2
5
Заготовку подкладки для сварки нужной формы и размера получают литьем из алюминида железа FeAl.
2
5
При применении подкладки из алюминида железа FeAl при сварке изделий с затрудненными условиями удаления подкладки после сварки подкладка самопроизвольно разрушается в течение 2-4 дней после сварки, что упрощает процесс удаления подкладки и расширяет область применения подкладок при сварке изделий с затрудненными условиями удаления их после сварки.
2
5
Примером применения предлагаемого способа является изготовление заготовки подкладки полой цилиндрической формы с наружным диаметром, равным внутреннему диаметру свариваемых труб, для принудительного формирования кольцевых швов при сварке труб литьем из алюминида железа FeAl.
Подкладка после сварки не извлекается, а самопроизвольно разрушается в течение 2-4 дней после сварки. Это упрощает процесс удаления подкладки и расширяет области применения подкладок при сварке изделий с затрудненными условиями удаления их после сварки.
Предлагаемый способ обеспечивает технический эффект и может быть осуществлен с помощью известных в технике средств. Следовательно, он обладает промышленной применимостью.